(57)【要約】【課題】長期保存後でも吐出安定性に優れたインクジェット用油性顔料インク組成物を提供すること。【解決手段】ｎ種類（ｎは自然数）の顔料、溶解溶媒および高分子化合物を含むインクジェット用油性顔料インク組成物であって、前記ｎ種類の顔料において、各種類の顔料と前記溶解溶媒とを重量比率が１：９となるように混合した際に、前記溶解溶媒に前記各種類の顔料が溶出した溶出液における最大吸光度Ａｍａｘ（ｋ）の含有量換算値Ａｃ（ｋ）は、[Ａｍａｘ（ｋ）×（各種類の顔料の含有量／全ての顔料の合計含有量）]で表され、前記各種類の顔料の前記含有量換算値Ａｃ（ｋ）を合計することにより得られる合計含有量換算値Ａｃは、９．０以上であり、前記インク組成物中の金属イオンの濃度が３０ｐｐｍ以下である、インクジェット用油性顔料インク組成物。【選択図】  なし【特許請求の範囲】
【請求項１】
ｎ種類（ｎは自然数）の顔料、溶解溶媒および高分子化合物を含むインクジェット用油性顔料インク組成物であって、
前記ｎ種類の顔料において、各種類の顔料と前記溶解溶媒とを重量比率が１：９となるように混合した際に、前記溶解溶媒に前記各種類の顔料が溶出した溶出液における最大吸光度Ａｍａｘ（ｋ）の含有量換算値Ａｃ（ｋ）は、下記（ｉ）式で表され、
前記各種類の顔料の前記含有量換算値Ａｃ（ｋ）を合計することにより得られる合計含有量換算値Ａｃは、下記（ｉｉ）式で表され、９．０以上であり、
前記インク組成物中の金属イオンの濃度が３０ｐｐｍ以下である、インクジェット用油性顔料インク組成物。
【数１】
2018053207.tif 000005
なお、（ｉ）および（ｉｉ）式中、各記号の意味は以下の通りである。
Ａｃ（ｋ）：各種類の顔料における最大吸光度Ａｍａｘの含有量換算値
Ａｍａｘ（ｋ）：各種類の顔料における、３００〜８００ｎｍの波長域における最大吸光度
Ａｃ：各種類の顔料の含有量換算値Ａｃ（ｋ）の合計値
【請求項２】
前記ｎ種類の顔料は、イエロー顔料である、請求項１に記載のインクジェット用油性顔料インク組成物。
【請求項３】
前記イエロー顔料は、Ｃ．Ｉ．ピグメントイエロー１５１である、請求項２に記載のインクジェット用油性顔料インク組成物。
【請求項４】
前記溶解溶媒は、複素環化合物である、請求項１〜３のいずれか一つに記載のインクジェット用油性顔料インク組成物。
【請求項５】
前記複素環化合物は、Ｎ−エチル−２−ピロリドンである、請求項４に記載のインクジェット用油性顔料インク組成物。
【請求項６】
前記金属イオンは、２価の陽イオンである、請求項１〜５のいずれか一つに記載のインクジェット用油性顔料インク組成物。
【発明の詳細な説明】
【技術分野】
【０００１】
本発明は、インクジェット方式を利用した記録方法に好適に用いられるインクジェット用油性顔料インク組成物に関する。
【背景技術】
【０００２】
インク組成物を用いて、画像、文字、模様等（以下、これらをまとめて画像という）を記録媒体に記録する方法の一つとして、インクジェット方式がある。インクジェット方式は、記録媒体上の画像を記録する部分のみに、非接触でインク組成物の液滴を吐出する方法である。そのため、効率よく、かつ、安価に高画質の画像を記録することができる。
【０００３】
インクジェット方式を利用した記録方法に用いられるインク組成物として、分散溶媒に水を用いた水性インク組成物が、数多く提案されてきた。水性インク組成物は、紙、布等のインク吸収性のある基材に対して、密着性良く画像を記録することができる。しかしながら、水性インク組成物は、耐水性および耐候性に劣るため、屋外用途のポスター等への画像の記録には不向きであった。また、近年では、ポリ塩化ビニル等のプラスチック、樹脂フィルム等のインク吸収性のない基材に対しても、好適に画像を記録することが可能なインク組成物が求められている。そのため、色材として顔料を用い、かつ、分散溶媒として有機溶媒を用いた、インクジェット用油性顔料インク組成物の開発が進められている。
【０００４】
インクジェット用油性顔料インク組成物は、長期保存すると顔料中に含まれる金属イオンが不純物としてインク組成物中に溶出して、金属塩を生成する。そのため、インクジェットヘッドから油性顔料インク組成物を吐出する際、前記金属塩によりノズルが詰まりやすくなる。その結果、油性顔料インク組成物の不吐出、飛行曲り等の吐出不良が生じやすくなるという問題があった。前記問題を解決するため、例えば、特許文献１では、顔料としてキナクリドン系顔料を含むインクジェット用油性顔料インク組成物において、インク組成物中のイオンを純水に転相したときの、水相中の１価の陽イオンの合計濃度を１００ｐｐｍ以下にすることが提案されている。
【先行技術文献】
【特許文献】
【０００５】
【特許文献１】特開２０１０−１５０３１４号公報
【発明の概要】
【発明が解決しようとする課題】
【０００６】
インクジェット用油性顔料インク組成物において、長期保存後に不純物が溶出するという問題は、キナクリドン系顔料以外の他の顔料を用いた場合にも生じる。特に、イエロー顔料またはマゼンタ顔料を含むインクジェット用油性顔料インク組成物は、該顔料が溶媒に溶けやすいため、該顔料中の金属イオンが不純物としてインク組成物中に溶出しやすい。例えば、顔料としてＣ．Ｉ．ピグメントイエロー１５１または１５５を含むインクジェット用油性顔料インク組成物は、顔料中に含まれる２価の陽イオンが不純物としてインク組成物中に溶出しやすくなる。
【０００７】
ここで、２価の陽イオンは、１価の陽イオンに比べて水への溶解性が劣る。そのため、インク組成物中の２価の陽イオンを純水に転相することは困難であった。すなわち、特許文献１に提案されるインクジェット用油性顔料インク組成物は、インク組成物中に溶出する金属イオンの水への溶解性が高い場合にのみ、長期保存後の吐出不良を改善するものであった。そのため、インクジェット用油性顔料インク組成物は、該インク組成物中に溶出する金属イオンの水への溶解性に関係なく、長期保存後の吐出不良を改善する必要があった。
【０００８】
本発明は、前記現状に鑑みてなされたものであり、長期保存後でも吐出安定性に優れたインクジェット用油性顔料インク組成物を提供することを目的とする。
【課題を解決するための手段】
【０００９】
本発明者らは、ｎ種類（ｎは自然数）の顔料、溶解溶媒および高分子化合物を含むインクジェット用油性顔料インク組成物において、各種類の顔料と前記溶解溶媒とを重量比率が１：９となるように混合した際に、前記溶解溶媒に前記各種類の顔料が溶出した溶出液における最大吸光度Ａｍａｘ（ｋ）から含有量換算値Ａｃ（ｋ）を求めた。そして、本発明者らは、この含有量換算値Ａｃ（ｋ）を合計することにより得られる合計含有量換算値Ａｃが、９．０以上であることにより、前記各種類の顔料中に含まれる金属イオンが不純物としてインク組成物中に溶出することを見出した。さらに、このように金属イオンがインク組成物中に溶出したインクジェット用油性顔料インク組成物は、前記インク組成物中の金属イオンの濃度が３０ｐｐｍ以下であることにより、金属塩の生成を抑えることができるため、長期保存後でも吐出安定性に優れることを見出した。
【００１０】
本発明は、前記知見に基づいてなされたものであり、その要旨は、以下の通りである。
【００１１】
（１）ｎ種類（ｎは自然数）の顔料、溶解溶媒および高分子化合物を含むインクジェット用油性顔料インク組成物であって、
前記ｎ種類の顔料において、各種類の顔料と前記溶解溶媒とを重量比率が１：９となるように混合した際に、前記溶解溶媒に前記各種類の顔料が溶出した溶出液における最大吸光度Ａｍａｘ（ｋ）の含有量換算値Ａｃ（ｋ）は、下記（ｉ）式で表され、
前記各種類の顔料の前記含有量換算値Ａｃ（ｋ）を合計することにより得られる合計含有量換算値Ａｃは、下記（ｉｉ）式で表され、９．０以上であり、
前記インク組成物中の金属イオンの濃度が３０ｐｐｍ以下である、インクジェット用油性顔料インク組成物。
【００１２】
【数１】
2018053207.tif 000002
【００１３】
なお、（ｉ）および（ｉｉ）式中、各記号の意味は以下の通りである。
Ａｃ（ｋ）：各種類の顔料における最大吸光度Ａｍａｘの含有量換算値
Ａｍａｘ（ｋ）：各種類の顔料における、３００〜８００ｎｍの波長域における最大吸光度
Ａｃ：各種類の顔料の含有量換算値Ａｃ（ｋ）の合計値
【００１４】
前記合計含有量換算値Ａｃが９．０以上であることにより、前記各種類の顔料中に含まれる金属イオンが不純物としてインク組成物中に溶出する。そして、このように金属イオンがインク組成物中に溶出したインクジェット用油性顔料インク組成物は、前記インク組成物中の金属イオンの濃度が３０ｐｐｍ以下であることにより、金属塩の生成を抑えることができるため、長期保存後の吐出安定性に優れる。
【００１５】
（２）前記ｎ種類の顔料は、イエロー顔料である、前記（１）に記載のインクジェット用油性顔料インク組成物。
【００１６】
イエロー顔料を含むインクジェット用油性顔料インク組成物は、該顔料が溶媒に溶けやすいため、該顔料中の金属イオンが不純物としてインク組成物中に溶出しやすい。しかしながら、本発明のインクジェット用油性顔料インク組成物は、前記顔料がイエロー顔料であっても、前記インク組成物中の金属イオンの濃度が３０ｐｐｍ以下であることにより、金属塩の生成を抑えることができるため、長期保存後の吐出安定性に優れる。
【００１７】
（３）前記イエロー顔料は、Ｃ．Ｉ．ピグメントイエロー１５１である、前記（２）に記載のインクジェット用油性顔料インク組成物。
【００１８】
Ｃ．Ｉ．ピグメントイエロー１５１を含むインクジェット用油性顔料インク組成物は、顔料中に含まれる２価の陽イオンが不純物としてインク組成物中に溶出しやすい。２価の陽イオンは水への溶解性が低い。しかしながら、本発明のインクジェット用油性顔料インク組成物は、該インク組成物中に溶出する金属イオンの水への溶解性に依らない。したがって、前記イエロー顔料がＣ．Ｉ．ピグメントイエロー１５１であっても、前記インク組成物中の２価の陽イオンの濃度が３０ｐｐｍ以下であることにより、金属塩の生成を抑えることができるため、長期保存後の吐出安定性に優れる。
【００１９】
（４）前記溶解溶媒は、複素環化合物である、前記（１）〜（３）のいずれか一つに記載のインクジェット用油性顔料インク組成物。
【００２０】
前記溶解溶媒が複素環化合物であると、溶解性が向上する。そのため、例えば、ポリ塩化ビニル等のプラスチックの基材を記録媒体として用いた場合に、インクジェット用油性顔料インク組成物は、基材を溶かしながら定着することができる。したがって、インクジェット用油性顔料インク組成物は、基材への定着性が向上する。
【００２１】
（５）前記複素環化合物は、Ｎ−エチル−２−ピロリドンである、前記（４）に記載のインクジェット用油性顔料インク組成物。
【００２２】
前記複素環化合物がＮ−エチル−２−ピロリドンであると、インクジェット用油性顔料インク組成物の安全性が向上する。
【００２３】
（６）前記金属イオンは、２価の陽イオンである、前記（１）〜（５）のいずれか一つに記載のインクジェット用油性顔料インク組成物。
【００２４】
２価の陽イオンは、水への溶解性が低い。しかしながら、本発明のインクジェット用油性顔料インク組成物は、該インク組成物中に溶出する金属イオンの水への溶解性に依らない。したがって、前記金属イオンが２価の陽イオンであっても、前記インク組成物中の２価の陽イオンの濃度が３０ｐｐｍ以下であることにより、金属塩の生成を抑えることができるため、長期保存後の吐出安定性に優れる。
【発明の効果】
【００２５】
本発明によれば、長期保存後でも吐出安定性に優れたインクジェット用油性顔料インク組成物を提供することができる。
【発明を実施するための形態】
【００２６】
以下、本発明の一実施形態（以下、本実施形態ともいう）について詳しく説明する。本発明は、以下の内容に限定されるものではない。
【００２７】
１．インクジェット用油性顔料インク組成物
本実施形態に係るインクジェット用油性顔料インク組成物は、ｎ種類（ｎは自然数）の顔料、溶解溶媒および高分子化合物を含み、前記ｎ種類の顔料において、各種類の顔料と前記溶解溶媒とを重量比率が１：９となるように混合した際に、前記溶解溶媒に前記各種類の顔料が溶出した溶出液における最大吸光度Ａｍａｘ（ｋ）の含有量換算値Ａｃ（ｋ）は、下記（ｉ）式で表され、前記各種類の顔料の前記含有量換算値Ａｃ（ｋ）を合計することにより得られる合計含有量換算値Ａｃは、下記（ｉｉ）式で表され、９．０以上であり、前記インク組成物中の金属イオンの濃度が３０ｐｐｍ以下である。
【００２８】
【数２】
2018053207.tif 000003
【００２９】
なお、（ｉ）および（ｉｉ）式中、各記号の意味は以下の通りである。
Ａｃ（ｋ）：各種類の顔料における最大吸光度Ａｍａｘの含有量換算値
Ａｍａｘ（ｋ）：各種類の顔料における、３００〜８００ｎｍの波長域における最大吸光度
Ａｃ：各種類の顔料の含有量換算値Ａｃ（ｋ）の合計値
【００３０】
＜溶出液の吸光度＞
本実施形態に係るインクジェット用油性顔料インク組成物において、前記各種類の顔料と溶解溶媒とを重量比率が１：９となるように混合した際に、前記溶解溶媒に前記各種類の顔料が溶出した溶出液における最大吸光度Ａｍａｘ（ｋ）の含有量換算値Ａｃ（ｋ）は、上記（ｉ）式で表され、前記各種類の顔料の前記含有量換算値Ａｃ（ｋ）を合計することにより得られる合計含有量換算値Ａｃは、上記（ｉｉ）式で表され、９．０以上である。なお、上記（ｉ）式中、「全ての顔料の合計含有量」とは、インクジェット用油性顔料インク組成物に含まれる全ての顔料の合計含有量を言う。ここで、前記インクジェット用油性顔料インク組成物中に顔料が１種類しか含まれない場合は、最大吸光度Ａｍａｘ（ｋ）、含有量換算値Ａｃ（ｋ）および合計含有量換算値Ａｃは、すべて同じ値となる。
【００３１】
前記合計含有量換算値Ａｃが９．０以上であることにより、前記各種類の顔料中に含まれる金属イオンは、不純物としてインク組成物中に溶出する。本実施形態に係るインクジェット用油性顔料インク組成物は、インク組成物中に金属イオンが溶出することにより生じる長期保存後の吐出不良を改善するものである。一方、前記合計含有量換算値Ａｃが９．０未満であると、前記各種類の顔料中に含まれる金属イオンがインク組成物中にほとんど溶出しない。したがって、このようなインクジェット用油性顔料インク組成物は、長期保存後でも吐出不良が生じない。すなわち、本発明が解決しようとする課題を有さない。
【００３２】
ここで、前記最大吸光度とは、分光光度計を用いて、温度２５℃で、非希釈の溶出液の吸光度を測定したときの、３００〜８００ｎｍの波長域における吸光度の最大値である。なお、吸光度の測定には、希釈した溶出液を用いてもよいが、その際は、測定により得られた吸光度から、計算によって非希釈の溶出液の吸光度を求める必要がある。
【００３３】
前記溶出液を得る方法は、特に限定されるものではないが、例えば、以下の方法により溶出液を得ることができる。まず、顔料と溶解溶媒とは、重量比率が１：９となるように混合した後、ウェーブロータにて２５℃で１５分撹拌する。その後、４０℃で１５分、超音波攪拌する。次に、前記攪拌により得られた混合液を、遠心力１７０００×ｇ以上で１５０分、遠心分離機にかけることにより得られる上澄みを、溶出液として用いる。なお、前記溶出液は、１〜１００倍に希釈して、吸光度の測定に用いてもよい。
【００３４】
＜金属イオンの濃度＞
本実施形態に係るインクジェット用油性顔料インク組成物は、前記インク組成物中の金属イオンの濃度が３０ｐｐｍ以下である。なお、２種以上の金属イオンが含まれている場合、前記金属イオンの濃度は、各金属イオンの濃度の合計として定める。
【００３５】
金属イオンがインク組成物中に溶出したインクジェット用油性顔料インク組成物は、前記インク組成物中の金属イオンの濃度が３０ｐｐｍ以下であることにより、金属塩の生成を抑えることができるため、長期保存後の吐出安定性に優れる。前記インク組成物中の金属イオンの濃度は２７ｐｐｍ以下であることが好ましく、２６ｐｐｍ以下であることがより好ましい。
【００３６】
前記顔料中の金属イオンの濃度および前記インク組成物中の金属イオンの濃度は、特に限定されるものではないが、例えば、ＩＣＰ発光分析装置を用いて測定することができる。
【００３７】
金属イオンは、水への溶解性が低い、２価の陽イオンであってもよい。２価の陽イオンとしては、マグネシウムイオン、カルシウムイオン等が挙げられる。これらは、単独で含まれていてもよいし、２種以上が含まれていてもよい。これらの中でも、前記２価の陽イオンは、水への溶解性がより低い、カルシウムイオンであってもよい。
【００３８】
本実施形態に係るインクジェット用油性顔料インク組成物は、該インク組成物中に溶出する金属イオンの水への溶解性に依らない。したがって、前記金属イオンが２価の陽イオンであっても、前記２価の陽イオンがカルシウムイオンであっても、前記インク組成物中の金属イオンの濃度が３０ｐｐｍ以下であることにより、金属塩の生成を抑えることができるため、長期保存後の吐出安定性に優れる。
【００３９】
次に、本実施形態に係るインクジェット用油性顔料インク組成物に含まれる各成分について、具体的に説明する。
【００４０】
＜顔料＞
顔料としては、従来公知の無機顔料および有機顔料を用いることができる。これらは単独で用いてもよいし、２種を併用してもよい。
【００４１】
前記無機顔料としては、例えば、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。これらは単独で用いてもよいし、色の調整等のため、２種以上を併用してもよい。
【００４２】
前記有機顔料としては、例えば、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系等が挙げられる。これらは単独で用いてもよいし、色の調整等のため、２種以上を併用してもよい。また、酸性、中性または塩基性カーボンからなるカーボンブラックを用いてもよい。さらに、架橋したアクリル樹脂の中空粒子等も有機顔料として用いてもよい。
【００４３】
具体的には、下記に示すような、カラーインデックス（Ｃ．Ｉ．：Ｔｈｅ  Ｓｏｃｉｅｔｙ  ｏｆ  Ｄｙｅｒｓ  ａｎｄ  Ｃｏｌｏｕｒｉｓｔｓ社発行）においてピグメントに分類されている化合物、すなわち、カラーインデックス（Ｃ．Ｉ．）番号が付されているものを用いることができる。
【００４４】
イエロー顔料としては、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４Ｃ、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。これらは単独で用いてもよいし、色の調整等のため、２種以上を併用してもよい。
【００４５】
マゼンタ顔料としては、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２５４、Ｃ．Ｉ．ピグメントバイオレット１９等が挙げられる。これらは単独で用いてもよいし、色の調整等のため、２種以上を併用してもよい。
【００４６】
シアン顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０等が挙げられる。これらは単独で用いてもよいし、色の調整等のため、２種以上を併用してもよい。
【００４７】
黒色顔料としては、例えば、カーボンブラック、チタンブラック、アニリンブラック等が挙げられる。これらは単独で用いてもよいし、色の調整等のため、２種以上を併用してもよい。
【００４８】
これらの中でも、イエロー顔料を含むインクジェット用油性顔料インク組成物は、該顔料が溶媒に溶けやすいため、該顔料中の金属イオンが不純物としてインク組成物中に溶出しやすい。しかしながら、本実施形態に係るインクジェット用油性顔料インク組成物は、前記顔料がイエロー顔料であっても、前記インク組成物中の金属イオンの濃度が３０ｐｐｍ以下であることにより、金属塩の生成を抑えることができるため、長期保存後の吐出安定性に優れる。
【００４９】
また、イエロー顔料の中でも、Ｃ．Ｉ．ピグメントイエロー１５１を含むインクジェット用油性顔料インク組成物は、顔料中に含まれる２価の陽イオンが不純物としてインク組成物中に溶出しやすい。２価の陽イオンは水への溶解性が低い。しかしながら、本実施形態に係るインクジェット用油性顔料インク組成物は、該インク組成物中に溶出する金属イオンの水への溶解性に依らない。したがって、前記イエロー顔料がＣ．Ｉ．ピグメントイエロー１５１であっても、前記インク組成物中の２価の陽イオンの濃度が３０ｐｐｍ以下であることにより、金属塩の生成を抑えることができるため、長期保存後の吐出安定性に優れる。
【００５０】
前記顔料の含有量は、インク組成物全体１００重量部に対して、２．０〜５．０重量部であることが好ましい。前記顔料の含有量が２．０重量部未満であると、発色の良い画像を記録媒体上に形成できない場合がある。一方、前記顔料の含有量が５．０重量部を超えると、インク組成物の粘度が高くなる。そのため、インク組成物は、インクジェットヘッドから吐出しにくくなる場合がある。なお、前記顔料が２種以上含まれる場合、前記含有量は、各顔料の含有量の合計として定める。
【００５１】
＜溶解溶媒＞
溶解溶媒としては、インクジェット用油性顔料インク組成物の基材への定着性を向上させる観点から、ポリ塩化ビニル等の樹脂を溶解し得る溶媒であることが好ましい。ポリ塩化ビニル等の樹脂を溶解し得る溶媒としては、例えば、ケトン系化合物、複素環化合物等が挙げられる。
【００５２】
これらの中でも、アセトン、メチルエチルケトン、メチルイソブチルケトン、メチルノルマルブチルケトン、シクロヘキサノン、メチルシクロヘキサノン等のケトン系化合物、含酸素複素環化合物であるテトラヒドロフランは、ポリ塩化ビニル等の樹脂の溶解力に優れるものの、臭気が強く、かつ、労働安全基準法の有機溶剤に指定される。そのため、これらの化合物をインク組成物全体１００重量部に対して５重量部以上含有するインク組成物は、特定の資格を有する者しか取り扱えない。また、前記特定の資格を有する者は、健康診断を受ける義務がある等の制約がある。したがって、取り扱い上の観点から、これらの化合物の含有量は、インク組成物全体１００重量部に対して、５重量部未満であることが好ましい。
【００５３】
また、前記以外のケトン系化合物、テトラヒドロフラン誘導体等は、分子量が低ければポリ塩化ビニル等の樹脂の溶解性に優れる場合があるものの、引火点が低いものが多い。そのため、これらの化合物が含まれるインク組成物は、引火点が６１℃未満になる可能性が高い。その結果、輸送または貯蔵の際、制約を受ける場合がある。また、これらの化合物は、臭気が強いため、インク組成物中に少量含有されるだけでも、臭気を発する可能性がある。さらに、これらの化合物は、分子量が多ければ引火点が高くなるため、臭気が少なくなるものの、ポリ塩化ビニル等の樹脂の溶解力が劣り、インク組成物が充分に基材に定着できない可能性がある。
【００５４】
複素環化合物としては、含窒素複素環化合物、含酸素複素環化合物等が挙げられる。
【００５５】
含窒素複素環化合物は、窒素原子を構成元素の一つとした複素環化合物であって、労働安全衛生法の有機溶剤中毒予防規則に該当しない安全性の高いもの、および、臭気が少ないものが多い。そのため、含窒素複素環化合物を、インク組成物に含有させる溶解溶媒として、好適に使用することができる。すなわち、含窒素複素環化合物は、前記ケトン系化合物よりも、インク組成物に含有させる溶解溶媒として適した性能を備えている。含窒素複素環化合物の中でも、特に、２−ピロリドンおよびＮ−アルキル−２−ピロリドンのようなラクタム構造を有する含窒素複素環化合物は、引火点が高く、低臭気で、かつ、ポリ塩化ビニル等の樹脂の溶解性に優れているため、有機溶媒として好ましい。
【００５６】
Ｎ−アルキル−２−ピロリドンとしては、例えば、Ｎ−メチル−２−ピロリドン、Ｎ−エチル−２−ピロリドン、Ｎ−（２−ヒドロキシエチル）−２−ピロリドン、Ｎ−シクロヘキシル−２−ピロリドン、Ｎ−オクチル−２−ピロリドン、Ｎ−ドデシル−２−ピロリドン、Ｎ−ビニル−２−ピロリドン等が挙げられる。
【００５７】
含窒素複素環化合物の中でも、２−ピロリドン、Ｎ−メチル−２−ピロリドン、Ｎ−エチル−２−ピロリドンは、粘度が低く、低臭気で、ポリ塩化ビニル等の樹脂の溶解性に優れており、生分解性が良好で、かつ、急性毒性が低い等の安全性が高いため、溶解溶媒として特に好ましい。
【００５８】
含酸素複素環化合物は、酸素原子を構成元素の一つとした複素環化合物である。含酸素複素環化合物としては、テトラヒドロフラン、テトラヒドロピラン等が挙げられる。含酸素複素環化合物は、ポリ塩化ビニル等の樹脂の溶解性には優れるものの、臭気が強いものが多い。そのため、含酸素複素環化合物を溶解溶媒として用いる場合は、インク組成物の特徴を損なわないように、引火点、沸点、臭気等に充分注意する必要がある。テトラヒドロフラン誘導体、テトラヒドロピラン誘導体は、置換基を変えることにより、沸点および引火点を高くすることができ、その結果、溶解溶媒として使用できるものもある。含酸素複素環化合物の中でも、２−アセチルブチロラクトン、γ−ブチロラクトン、δ−ラクトン、ε−カプロラクトン等のラクトン構造を有する化合物は、臭気が少ないものが多く、かつ、安全性が高いため、溶解溶媒として特に好ましい。
【００５９】
以上より、溶解溶媒としては、複素環化合物であることが好ましく、２−ピロリドン、Ｎ−メチル−２−ピロリドン、Ｎ−エチル−２−ピロリドン、２−アセチルブチロラクトン、γ−ブチロラクトン、δ−ラクトンおよびε−カプロラクトンから選択される１種以上であることがより好ましく、Ｎ−エチル−２−ピロリドンであることがさらに好ましい。
【００６０】
前記溶解溶媒の含有量は、インク組成物全体１００重量部に対して、５〜５０重量部であることが好ましい。前記溶解溶媒の含有量が５重量部未満であると、ポリ塩化ビニル等の樹脂の溶解性が低くなるため、インク組成物の定着性、および、形成された画像の擦過性が劣る場合がある。一方、前記溶解溶媒の含有量が５０重量部を超えると、前記溶解溶媒の溶解力により分散系を壊してしまうため、インク組成物の保存性が低下する場合がある。なお、前記溶解溶媒が２種以上含まれる場合、前記含有量は、各溶解溶媒の含有量の合計として定める。
【００６１】
＜高分子化合物＞
高分子化合物は、顔料分散剤および／または定着性樹脂として用いられる。高分子化合物からなる顔料分散剤は、顔料との親和性に優れるため、分散安定性を向上させることができる。また、高分子化合物からなる定着性樹脂は、基材に対する密着性に優れるため、記録された画像の耐久性を向上させることができる。なお、高分子化合物の種類によっては、１種類で顔料分散剤および定着性樹脂の両方の働きを有するものもある。
【００６２】
前記高分子化合物は、水およびエタノールに対する溶解度が３重量％未満、特に１重量％未満であるものが好ましい。顔料分散剤および定着性樹脂は、インクジェット方式による印字後、基材の表面または表層部に残り、乾燥して定着する。このため、樹脂成分が水に溶けやすいと、印字物の耐水性に欠け、屋外で使用する際に雨等で印字物が流れるおそれがある。また、印字物をポスター等として使用する際、表面にコート剤等を吹き付けて使用する場合があり、このコート剤にはアルコール成分を主溶媒とするものが多い。このため、高分子化合物がアルコールに溶けやすいと、印字物がコート剤により垂れ落ちるおそれがある。したがって、水およびエタノールに対する溶解度の低い高分子化合物を用いることにより、耐水性および耐アルコール性を向上することができる。
【００６３】
顔料分散剤としては、イオン性または非イオン性の界面活性剤、アニオン性、カチオン性またはノニオン性の高分子化合物であることが好ましい。これらの中でも、分散安定性、耐水性、耐搾過性等の観点から、カチオン性またはアニオン性の高分子化合物であることがより好ましい。これらは単独で用いてもよいし、２種以上を併用してもよい。前記顔料分散剤として、具体的には、例えば、ルーブリゾール社製のＳＯＬＳＰＥＲＳＥ、ビックケミー社製のＤＩＳＰＥＲＢＹＫ、エフカアディティブズ社製のＥＦＫＡ等が挙げられる。
【００６４】
定着性樹脂としては、アクリル系樹脂、ポリエステル系樹脂、ポリウレタン系樹脂、塩化ビニル系樹脂、ニトロセルロース等が挙げられる。これらは単独で用いてもよいし、２種以上を併用してもよい。これらの中でも、ポリエステル樹脂、ポリウレタン樹脂、塩化ビニル系樹脂、または、ニトロセルロースであることが好ましく、塩化ビニル系樹脂であることがより好ましい。これらの樹脂は、プラスチック基材に対する定着性に優れており、樹脂中の官能基、構造等を変えることにより、耐水性、分散安定性、印字性等をコントロールすることができる。アクリル系樹脂としては、具体的には、例えば、ジョンソンポリマー社製のジョンクリル、積水化学社製のエスレックＰ等が挙げられる。ポリエステル系樹脂としては、具体的には、例えば、ユニチカ社製のエリーテル、東洋紡社製のバイロン等が挙げられる。ポリウレタン系樹脂としては、具体的には、例えば、東洋紡社製のバイロンＵＲ、大日精化社製のＮＴ−ハイラミック、大日本インキ化学工業社製のクリスボン、日本ポリウレタン社製のニッポラン等が挙げられる。塩化ビニル系樹脂としては、具体的には、例えば、日信化学工業社製のＳＯＬＢＩＮ、積水化学社製のセキスイＰＶＣ−ＴＧ、セキスイＰＶＣ−ＨＡ、ダウ・ケミカル社製のＵＣＡＲシリーズ等が挙げられる。ニトロセルロースとしては、具体的には、例えば、旭化成社製のＨＩＧ、ＬＩＧ、ＳＬ、ＶＸ、ダイセル化学社製の工業用ニトロセルロースＲＳ、ＳＳ等が挙げられる。定着性樹脂の重量平均分子量は、２，０００〜１００，０００が好ましく、５，０００〜８０，０００がより好ましく、１０，０００〜５０，０００が最も好ましい。重量平均分子量が２，０００未満では、インク組成物中で顔料粒子にアニオン性樹脂が吸着した際に立体反発の効果が得られにくく、保存安定性を向上させる効果が少ない。また、媒体と顔料粒子との定着性を高める効果が得られにくく、塗膜強度が充分に得られないおそれがある。また、重量平均分子量が１００，０００を超えると、効果が飽和するとともに、インクの粘度が高くなり、流動性が充分に発揮されないおそれがある。
【００６５】
前記高分子化合物の含有量は、インク組成物全体１００重量部に対して、２〜６重量部であることが好ましい。前記高分子化合物を顔料分散剤として用いる場合、前記高分子化合物の含有量が２重量部未満であると、前記高分子化合物の顔料への吸着量が少なく、また、立体反発の効果が得られにくいため、保存安定性が劣る場合がある。一方、前記高分子化合物の含有量が６重量部を超えると、塗膜中の前記高分子化合物の含有量が多くなる。そのため、前記高分子化合物がエタノールに溶解する材料である場合、塗膜のエタノール耐性が下がる場合がある。また、インク組成物の粘度が上がるため、インクジェットヘッドからの吐出性が低下する場合がある。前記高分子化合物を定着性樹脂として用いる場合、前記高分子化合物の含有量が２重量部未満であると、基材に対する密着性が劣るため、形成された画像の擦過性が劣る場合がある。一方、前記高分子化合物の含有量が６重量部を超えると、インク組成物の粘度が上がるため、インクジェットヘッドからの吐出性が低下する場合がある。なお、前記高分子化合物が２種以上含まれる場合、前記含有量は、各高分子化合物の含有量の合計として定める。
【００６６】
本実施形態に係るインクジェット用油性顔料インク組成物は、本発明の効果を阻害しない範囲で、必要により、その他の添加剤を含有させることができる。その他の添加剤としては、例えば、有機溶媒、消泡剤、酸化防止剤、ｐＨ調整剤、電荷付与剤、殺菌剤、防腐剤、防臭剤、電荷調整剤、湿潤剤、皮はり防止剤、紫外線吸収剤、香料、顔料誘導体等が挙げられる。
【００６７】
有機溶媒としては、例えば、エーテル系溶媒、エステル系溶媒、アルコール系溶媒、ケトン系溶媒、アミン系溶媒、グリコール系溶媒、グリコールエーテル系溶媒、芳香族系溶媒等、従来公知のものを使用できる。これらは、単独で含まれていてもよいし、２種以上が含まれていてもよい。これらの中でも、エーテル系溶媒、エステル系溶媒およびアルコール系溶媒から選択される１種以上であることが好ましい。また、吸湿性を低くする観点から、（ポリ）アルキレングリコール誘導体および／またはメトキシブチルアセテート誘導体であることがより好ましい。
【００６８】
（ポリ）アルキレングリコール誘導体としては、例えば、（ポリ）アルキレングリコールのモノアルキルエーテルモノアルキルエステル化合物、（ポリ）アルキレングリコールのジアルキルエーテル化合物、（ポリ）アルキレングリコールのジアルキルエステル化合物等が挙げられる。
【００６９】
（ポリ）アルキレングリコールのモノアルキルエーテルモノアルキルエステル化合物としては、例えば、エチレングリコールモノアルキルエーテルモノアルキルエステル、ジエチレングリコールモノアルキルエーテルモノアルキルエステル、トリエチレングリコールモノアルキルエーテルモノアルキルエステル、プロピレングリコールモノアルキルエーテルモノアルキルエステル、ジプロピレングリコールモノアルキルエーテルモノアルキルエステル、トリプロピレングリコールモノアルキルエーテルモノアルキルエステル等が挙げられる。これらの中でも、モノまたはジアルキレングリコールモノアルキルエーテルモノアルキルエステルは、トリアルキレングリコールモノアルキルエーテルモノアルキルエステルに比べて、分子量が小さく、低粘度のものが多いため、有機溶媒として好ましい。
【００７０】
（ポリ）アルキレングリコールのモノアルキルエーテルモノアルキルエステル化合物は、特に、エチレングリコールモノアルキルエーテルモノアルキルエステル、ジエチレングリコールモノアルキルエーテルモノアルキルエステル、プロピレングリコールモノアルキルエーテルモノアルキルエステル、および、ジプロピレングリコールモノアルキルエーテルモノアルキルエステルから選択される１種以上を使用することが好ましい。これらの化合物は、安全性の向上、および、インクジェットヘッドにおけるインク組成物の乾燥による目づまり防止の両方の効果が得られやすい。また、これら化合物は、インク組成物に含有させた際、不快な臭気が少ない。
【００７１】
エチレングリコールモノアルキルエーテルモノアルキルエステルとしては、例えば、エチレングリコールモノブチルエーテルモノメチルエステル等が挙げられる。ジエチレングリコールモノアルキルエーテルモノアルキルエステルとしては、例えば、ジエチレングリコールモノエチルエーテルモノメチルエステル、ジエチレングリコールモノブチルエーテルモノメチルエステル等が挙げられる。ジプロピレングリコールモノアルキルエーテルモノアルキルエステルとしては、例えば、ジプロピレングリコールモノメチルエーテルモノメチルエステル、ジプロピレングリコールモノエチルエーテルモノメチルエステル等が挙げられる。これらの化合物は、粘度が低い観点から好ましい。特に、エチレングリコールモノブチルエーテルモノメチルエステル、ジプロピレングリコールモノメチルエーテルモノメチルエステルは、引火点が高く、かつ、低臭気であるため、有機溶媒として好適に用いることができる。
【００７２】
（ポリ）アルキレングリコールのジアルキルエーテル化合物としては、例えば、エチレングリコールジアルキルエーテル、ジエチレングリコールジアルキルエーテル、トリエチレングリコールジアルキルエーテル、プロピレングリコールジアルキルエーテル、ジプロピレングリコールジアルキルエーテル、トリプロピレングリコールジアルキルエーテル等が挙げられる。これらは、単独で含まれていてもよいし、２種以上が含まれていてもよい。
【００７３】
エチレングリコールジアルキルエーテルとしては、例えば、エチレングリコールジブチルエーテル等が挙げられる。ジエチレングリコールジアルキルエーテルとしては、例えば、ジエチレングリコールジメチルエーテル、ジエチレングリコールジエチルエーテル、ジエチレングリコールジブチルエーテル等が挙げられる。プロピレングリコールジアルキルエーテルとしては、例えば、プロピレングリコールジメチルエーテル、プロピレングリコールジエチルエーテル、プロピレングリコールジブチルエーテル等が挙げられる。ジプロピレングリコールジアルキルエーテルとしては、例えば、ジプロピレングリコールジメチルエーテル、ジプロピレングリコールジエチルエーテル等が挙げられる。これらの化合物は、低臭気であるため、前記有機溶媒として好適に用いることができる。特に、ジプロピレングリコールジアルキルエーテル、ジエチレングリコールジエチルエーテル等は、比較的低臭気であり、かつ、低粘度であるため、前記有機溶媒として適している。
【００７４】
（ポリ）アルキレングリコールのジアルキルエステル化合物としては、例えば、エチレングリコールジアルキルエステル、ジエチレングリコールジアルキルエステル、トリエチレングリコールジアルキルエステル、プロピレングリコールジアルキルエステル、ジプロピレングリコールジアルキルエステル、トリプロピレングリコールジアルキルエステル等が挙げられる。これらは、単独で含まれていてもよいし、２種以上が含まれていてもよい。
【００７５】
エチレングリコールジアルキルエステルとしては、例えば、エチレングリコールジメチルエステル等が挙げられる。ジエチレングリコールジアルキルエステルとしては、例えば、ジエチレングリコールジメチルエステル等が挙げられる。プロピレングリコールジアルキルエステルとしては、例えば、プロピレングリコールジメチルエステル等が挙げられる。ジプロピレングリコールジアルキルエステルとしては、例えば、ジプロピレングリコールジメチルエステル等が挙げられる。これらの化合物は、低臭気であるため、前記有機溶媒として好適に用いることができる。特に、プロピレングリコールジメチルエステルは、比較的低臭気であり、かつ、低粘度であるため、前記有機溶媒として適している。
【００７６】
（ポリ）アルキレングリコール誘導体の含有量は、インク組成物全体１００重量部に対して、１重量部以上であることが好ましく、５重量部以上であることがより好ましく、１０重量部以上であることがさらに好ましい。また、（ポリ）アルキレングリコール誘導体の含有量は、インク組成物全体１００重量部に対して、５０重量部以下であることが好ましく、４５重量部以下であることがより好ましく、４０重量部以下であることがさらに好ましい。なお、インク組成物中の（ポリ）アルキレングリコール誘導体の定性評価および定量評価には、ガスクロマトグラフィー等を用いることが有効である。
【００７７】
メトキシブチルアセテート誘導体としては、例えば、１−メトキシブチルアセテート、２−メトキシブチルアセテート、３−メトキシブチルアセテート、４−メトキシブチルアセテートが挙げられる。これらの中でも、安価であるため、３−メトキシブチルアセテートが好ましい。しかしながら、１−メトキシブチルアセテート、２−メトキシブチルアセテート、および、４−メトキシブチルアセテートも、インク溶剤として用いることにより、３−メトキシブチルアセテートと同等の効果が得られる。
【００７８】
メトキシブチルアセテート誘導体の含有量は、インク組成物全体１００重量部に対して、１０〜５０重量部であることが好ましい。メトキシブチルアセテート誘導体の含有量が１０重量部未満であると、吸湿性が高くなる場合がある。一方、メトキシブチルアセテート誘導体の含有量が５０重量部を超えると、顔料、高分子化合物および溶解溶媒の相対量が減少することにより、インク組成物としての印刷性、顔料分散性、印字物の耐久性（定着性）等のインク特性が得られにくい場合がある。メトキシブチルアセテート誘導体の含有量は、インク組成物全体１００重量部に対して、２０重量部以上であることがより好ましく、４０重量部以下であることがより好ましい。なお、有機溶媒としては、メトキシブチルアセテート誘導体とともに、他の有機溶媒を併用することが好ましい。この場合、メトキシブチルアセテート誘導体の含有量は、有機溶媒全体１００重量部に対して、３０重量部以上であることが好ましく、４０重量部以上であることがより好ましい。
【００７９】
有機溶媒としてケトン系溶媒、エステル系溶媒、芳香族系溶媒等を用いる場合、その沸点が１５０℃以上の溶媒を用いることが好ましい。引火点が１５０℃未満の有機溶媒は、安全性、臭い等の原因となる。そのため、引火点が１５０℃未満の有機溶媒を用いる場合、その含有量は、インク組成物全体１００重量部に対して、５重量部未満であることが好ましく、１重量部未満であることがより好ましく、０．５重量部未満であることがさらに好ましい。
【００８０】
２．インクジェット用油性顔料インク組成物の製造方法
本実施形態に係るインクジェット用油性顔料インク組成物は、特に限定されるものではないが、例えば、顔料、溶解溶媒、高分子化合物および、必要により、その他の添加剤を、混合攪拌装置等を用いて均一に混合することにより、製造することができる。
【００８１】
このようにして製造したインクジェット用油性顔料インク組成物において、前記インク組成物中の金属イオンの濃度が３０ｐｐｍを超える場合は、例えば、前記顔料を、水、塩酸等を用いて、２５℃、１時間の撹拌を１回以上行うことにより、前記インク組成物中の金属イオンの濃度を３０ｐｐｍ以下にすることができる。
【００８２】
このようにして製造されたインクジェット用油性顔料インク組成物は、インクジェットヘッドからの吐出性を良好にする観点から、２５℃における粘度が、１〜１５ｍＰａ・ｓであることが好ましい。なお、インクジェット用油性顔料インク組成物の粘度の測定は、ＴＶ−２２形粘度計（東機産業社製）を用いて行うことができる。
【００８３】
以下、本実施形態をより具体的に開示した実施例を示す。なお、本発明はこれらの実施例のみに限定されるものではない。
【実施例】
【００８４】
（油性顔料インク組成物の調整）
表１に示す配合で、顔料、溶解溶媒、高分子化合物および有機溶媒を、混合攪拌装置を用いて均一に混合することにより、実施例１〜６、比較例１〜４および参考例１〜５の油性顔料インク組成物を調整した。なお、実施例１および５、比較例３および４、並びに、参考例１および２の油性顔料インク組成物は、塩酸で洗浄した顔料を用いた。また、比較例２および参考例５は、水で洗浄した顔料を用いた。
【００８５】
【表１】
2018053207.tif 000004
【００８６】
ＰＹ１５１：Ｃ．Ｉ．ピグメントイエロー１５１［クラリアント社製］
ＰＹ１５５：Ｃ．Ｉ．ピグメントイエロー１５５［クラリアント社製］
ＮＭＰ：Ｎ−メチルピロリドン［ＢＡＳＦ社製］
ＮＥＰ：Ｎ−エチル−２−ピロリドン［ＢＡＳＦ社製］
ＢＬＯ：γ−ブチロラクトン［ＢＡＳＦ社製］
ＳＯＬＳＰＥＲＳＥ３３０００：ＳＯＬＳＰＥＲＳＥ３３０００［ルーブリゾール社製］
ＳＯＬＢＩＮ  ＣＬ：ＳＯＬＢＩＮ  ＣＬ［日信化学工業社製］
メトキシブチルアセテート：３−メトキシブチルアセテート［ダイセル化学社製］
ＤＭＭ：ジプロピレングリコールジメチルエーテル［ダウケミカル社製］
ＤＰＭＡ：ジプロピレングリコールモノメチルエーテルアセテート［ダウケミカル社製］
シクロヘキサノン：シクロヘキサノン[宇部興産社製] 
【００８７】
（吸光度の測定）
表１に示す各実施例および各比較例で用いる各顔料と溶解溶媒とを、重量比率が１：９となるように混合した。その後、ミキシングローターを用いて回転数１００ｒｐｍ、２５℃で１５分、攪拌した後、４０℃で１５分、超音波攪拌した。次に、前記攪拌により得られた混合液を、遠心力１７０００×ｇ以上で１５０分、遠心分離機にかけた。その後、孔径０．２μｍのフィルターを用いてろ過することにより、各溶出液を得た。なお、吸光度の測定は、各溶出液を各溶解溶媒にて１０倍に希釈した希釈溶出液を用いて、分光光度計（紫外可視赤外分光光度計  Ｖ−５７０［日本分光社製］）にて３００〜８００ｎｍの波長域における吸収スペクトルを測定することにより行った。最後に、得られた吸光度を１０倍することにより、非希釈の溶出液の吸光度を得た。得られた吸光度の最大値を表１に示す。
【００８８】
（金属イオン濃度の測定）
前処理として各インクジェット用油性顔料インク組成物０．２５ｇに硝酸７ｍｌを混合した後、マイクロウエーブ溶解し（４００Ｗ、１０ｍｉｎ〜７００Ｗ、２０ｍｉｎ）、次に、２５ｍｌメスフラスコに定容した。その後、ＩＣＰ発光分析装置を用いて、各インクジェット用油性顔料インク組成物の金属イオンの濃度を測定した。
【００８９】
（析出物の評価）
各インクジェット用油性顔料インク組成物は、２０℃の恒温環境にて、２ヶ月間放置した。その後、析出物の評価を目視にて行った。評価結果を表１に示す。
【００９０】
表１の結果から分かるように、実施例１〜６および比較例１〜４のインクジェット用油性顔料インク組成物では、ＰＹ１５１の最大吸光度Ａｍａｘの含有量換算値、および、ＰＹ１５５の最大吸光度Ａｍａｘの含有量換算値の合計が９．０以上である。そのため、顔料中に含まれる金属イオンが、不純物としてインク組成物中に溶出している。したがって、実施例１〜６および比較例１〜４のインクジェット用油性顔料インク組成物では、顔料由来の不純物により、長期保存後に吐出不良が生じる場合がある。
【００９１】
一方、参考例１〜５のインクジェット用油性顔料インク組成物では、ＰＹ１５１の最大吸光度Ａｍａｘの含有量換算値、および、ＰＹ１５５の最大吸光度Ａｍａｘの含有量換算値の合計が９．０未満である。そのため、顔料中に含まれる金属イオンが、不純物としてインク組成物中にほとんど溶出しない。したがって、参考例１〜５のインクジェット用油性顔料インク組成物では、長期保存後でも吐出不良が生じなかった。
【００９２】
実施例１〜６のインクジェット用油性顔料インク組成物は、上述のように、顔料中に含まれる金属イオンが不純物としてインク組成物中に溶出している。しかしながら、インク組成物中の金属イオンの濃度が３０ｐｐｍ以下であるため、析出物が見られなかった。
【００９３】
一方、比較例１〜４のインクジェット用油性顔料インク組成物は、上述のように、顔料中に含まれる金属イオンが不純物としてインク組成物中に溶出している。さらに、インク組成物中の金属イオンの濃度が３０ｐｐｍを超えるため、析出物が見られた。
【産業上の利用可能性】
【００９４】
本発明のインクジェット用油性顔料インク組成物は、屋外用途のポスター等に使用されるインク吸収性のない基材に対して画像を記録するインクジェット用油性顔料インク組成物として好適に用いることができる。